【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
リチウム遷移金属リン酸化化合物を含む正極と、
炭素を含む負極と、
正極および負極に接触し、これらを隔離する電解質と、
正極と電子の交換をする正極集電体と、
負極と電子の交換をする負極集電体と
を含むリチウム二次電池であって、
約６０℃までの温度における１０００回の深い充放電サイクルごとのインピーダンス増加が約１０％以下である、前記リチウム二次電池。
【請求項２】
リチウム遷移金属リン酸化物を含む正極と、
炭素を含む負極と、
前記正極および前記負極に接触し、これらを隔離する電解質と、
前記正極と電子の交換をする正極集電体と、
前記負極と電子の交換をする負極集電体と
を含むリチウム二次電池であって、
約５５℃までの温度における前記電池のインピーダンス増加が時間に対して対数的である、前記リチウム二次電池。
【請求項３】
インピーダンス増加対時間の曲線の勾配が電池寿命の末期におけるよりも初期における方が急峻である、請求項２に記載のリチウム二次電池。
【請求項４】
前記リチウム遷移金属リン酸化物が式ＬｉxＭ’yＭ”a（ＰＯ）4を有する化合物であり、Ｍ”はＦｅ2+のイオン半径より小さいイオン半径を持つＩＩＡ、ＩＩＩＡ、ＩＶＡ、ＶＡ、ＶＩＡおよびＩＩＩＢ族金属から成る群から選択され、ｘは０に等しいかそれより大きく、ａとｙは０より大きい、請求項２に記載のリチウム二次電池。
【請求項５】
前記式ＬｉxＭ’yＭ”a（ＰＯ）4を有するリチウム遷移金属リン酸化物を含む正極であり、Ｍ”はＦｅ2+のイオン半径より小さいイオン半径を持つＩＩＡ、ＩＩＩＡ、ＩＶＡ、ＶＡ、ＶＩＡおよびＩＩＩＢ族金属から成る群から選択され、ｘは０に等しいかそれより大きく、ａとｙは０より大きく、  炭素を含む負極と、  前記正極と前記負極に接触し、これらを隔離する電解質と、その際に前記電解質は約０．８Ｍから約１．５ＭのＬｉＰＦ6と、約３０重量％から約７０重量％のエチレンカーボネート、約０重量％から約２０重量％のプロピレンカーボネート、約０重量％から約６０重量％のジメチルカーボネート、約０重量％から約６０重量％のエチルメチルカーボネート、約０重量％から約６０重量％のジエチルカーボネート、約０重量％から約５重量％のビニレンカーボネートを含む有機溶媒を含み、その際にエチレンカーボネートとプロピレンカーボネートの重量％の合計は全有機溶媒の約３０重量％から約７０重量％の間であり、プロピレンカーボネートは前記合計の約３０重量％かそれより少なく、
前記正極と電子の交換をする正極集電体と、
前記負極と電子の交換をする負極集電体とを含む、前記リチウム二次電池。
【請求項６】
約６０℃までの温度における１０００回の深い充放電サイクルごとのインピーダンス増加が約１０％以下である、請求項２または５に記載のリチウム二次電池。
【請求項７】
約６０℃までの温度における５００回の深い充放電サイクルごとの全電池エネルギー容量減少が初期電池エネルギーの約２０％以下である、請求項２または５に記載のリチウム二次電池。
【請求項８】
約５５℃までの温度における前記電池のインピーダンス増加が時間に対して対数的である、請求項１または５に記載のリチウム二次電池。
【請求項９】
前記リチウム遷移金属リン酸化物が式Ｌｉ1-xＭ（ＰＯ）4を有し、Ｍはバナジウム、クロミウム、マンガン、鉄、コバルトおよびニッケルから成る群から選択され、また０＜ｘ＜１である、請求項１、２または５に記載のリチウム電池。
【請求項１０】
前記リチウム遷移金属リン酸化物が式（Ｌｉ1-xＺx）ＭＰＯ4を有する化合物であり、Ｍはバナジウム、クロミウム、マンガン、鉄、コバルトおよびニッケルの１つあるいは複数であり、Ｚはチタン、ジルコニウム、ニオブ、アルミニウム、タンタル、タングステンあるいはマグネシウムの１つあるいは複数であり、ｘは０から約０．０５の範囲である、請求項１、２または５に記載のリチウム電池。
【請求項１１】
前記リチウム遷移金属リン酸化合物が約１０ｍ2／ｇより大きい比表面積を有する、請求項１から１０のいずれかに記載のリチウム二次電池。
【請求項１２】
前記負極が黒鉛状炭素を含む、請求項１から１１のいずれかに記載のリチウム二次電池。
【請求項１３】
前記炭素が黒鉛、球状黒鉛、メソカーボンマイクロビーズおよび炭素繊維から成る群から選択される、請求項１から１２のいずれかに記載のリチウム二次電池。
【請求項１４】
前記電解質が約１．０Ｍから約１．３ＭのＬｉＰＦ6と、約３０重量％から約５０重量％のエチレンカーボネート、約１０重量％から約２０重量％のプロピレンカーボネート、約２０重量％から約３５重量％のジメチルカーボネート、約２０重量％から約３０重量％のエチルメチルカーボネートと、さらに約１重量％から約３重量％のビニレンカーボネートを含む有機溶媒を含む、請求項１、２または５に記載のリチウム二次電池。
【請求項１５】
直列、並列またはその組合せで接続された請求項１、２または５に記載の複数のリチウム二次電池を備えたハイブリッド電気自動車用のバッテリーパック。
【請求項１６】
前記複数の電池の各電池が約１Ａｈよりも大きい放電容量を有する、請求項１５に記載のバッテリーパック。
【請求項１７】
直列、並列またはその組合せで接続された複数のリチウム二次電池を備えたハイブリッド電気自動車用のバッテリーパックであって、
各電池が、
リチウム遷移金属リン酸化化合物を含む正極と、
炭素を含む負極と、
前記正極および前記負極に接触し、これらを隔離する電解質と、
前記正極と電子の交換をする正極集電体と、
前記負極と電子の交換をする負極集電体とを含み、
前記電池部品が約６０℃までの温度における１０００回の深い充放電サイクルごとのインピーダンス増加が約１０％以下であるように、また
約６０℃までの温度における５００回の深い充放電サイクルごとの全電池エネルギー容量減少が初期電池エネルギーの約２０％以下であるように、また
複数の電池の各電池についての全放電容量が少なくとも約１Ａｈであるように選択される、前記バッテリーパック。
【請求項１８】
モータを動作させるのに充分な電圧を供給する装置で使用するための直列、並列またはその組合せで接続された複数のリチウム二次電池を備えたバッテリーパックであって、各電池が寿命初期に利用可能な電力が寿命末期で規定されている電力の２０％増しより大きくない、前記バッテリーパック。
【請求項１９】
前記装置がハイブリッド電気自動車である、請求項１８に記載のバッテリーパック。
【請求項２０】
寿命の終点が電池の利用可能なエネルギーが３００Ｗｈの点である、請求項１８に記載のバッテリーパック。
【請求項２１】
６０℃までの温度における１０００回の深い充放電サイクルごとのインピーダンス増加が約１０％以下である、請求項１５または１８に記載のリチウム二次電池。
【請求項２２】
約６０℃までの温度における５００回の深い充放電サイクルごとの全電池エネルギー容量減少が初期電池エネルギーの約２０％以下である、請求項１５または１８に記載のリチウム二次電池。
【請求項２３】
約５５℃までの温度における前記電池のインピーダンス増加が時間に対して対数的である、請求項１５、１７または１８に記載のリチウム二次電池。
【請求項２４】
リチウム遷移金属リン酸化物が式Ｌｉ1-xＭ（ＰＯ）4を有する化合物であり、Ｍはバナジウム、クロミウム、マンガン、鉄、コバルトおよびニッケルから成る群から選択され、また０≦ｘ≦１である、請求項１５、１７または１８に記載のバッテリーパック。
【請求項２５】
リチウム遷移金属リン酸化物が式ＬｉxＭ’yＭ”a（ＰＯ）4を有する化合物であり、Ｍ”はＦｅ2+のイオン半径より小さいイオン半径を持つＩＩＡ、ＩＩＩＡ、ＩＶＡ、ＶＡ、ＶＩＡおよびＩＩＩＢ族金属から成る群から選択され、ｘは０に等しいかそれより大きく、ａとｙは０より大きい、請求項１５、１７または１８に記載のバッテリーパック。
【請求項２６】
リチウム遷移金属リン酸化物が式（Ｌｉ1-xＺx）ＭＰＯ4を有する化合物であり、Ｍはバナジウム、クロミウム、マンガン、鉄、コバルトおよびニッケルの１つあるいは複数であり、Ｚはチタン、ジルコニウム、ニオブ、アルミニウム、タンタル、タングステンあるいはマグネシウムの１つあるいは複数であり、ｘは０から約０．０５の範囲である、請求項１５、１７または１８に記載のバッテリーパック。
【請求項２７】
リチウム遷移金属リン酸化合物が約１０ｍ2／ｇより大きい比表面積を有する、請求項１５、１７または１８に記載のバッテリーパック。
【請求項２８】
各電池が負極を含み、前記負極が黒鉛状炭素を含む、請求項１５、１７または１８に記載のバッテリーパック。
【請求項２９】
前記炭素が黒鉛、球状黒鉛、メソカーボンマイクロビーズおよび炭素繊維から成る群から選択される、請求項１５、１７または１８に記載のバッテリーパック。
【請求項３０】
各電池が電解質を含み、前記電解質が約１．０Ｍから約１．３ＭのＬｉＰＦ6と、約３０重量％から約５０重量％のエチレンカーボネート、約１０重量％から約２０重量％のプロピレンカーボネート、約２０重量％から約３５重量％のジメチルカーボネート、約２０重量％から約３０重量％のエチルメチルカーボネートと、さらに約１重量％から約３重量％のビニレンカーボネートを含む有機溶媒を含む、請求項１５、１７または１８に記載のバッテリーパック。